(57)【要約】【課題】  柔軟性、伸縮性に富み、伸縮により可逆的に液晶性化合物の配向性、光学異方性を大きく変化させることが可能な液晶性化合物を包含する有機無機複合体を提供する。【解決手段】  ラジカル重合性モノマー（Ａ）の重合体と粘土鉱物（Ｂ）とが複合化して形成された三次元網目の中に液晶性化合物（Ｃ）を包含する有機無機複合体であって、前記ラジカル重合性モノマー（Ａ）が下記構造式（１）で表されるラジカル重合性モノマー（Ａ１）を含むことを特徴とする有機無機複合体。2010001354.tif 000010【選択図】なし【特許請求の範囲】
【請求項１】
ラジカル重合性モノマー（Ａ）の重合体と粘土鉱物（Ｂ）とが複合化して形成された三次元網目の中に液晶性化合物（Ｃ）を包含する有機無機複合体であって、前記ラジカル重合性モノマー（Ａ）が下記構造式（１）で表されるラジカル重合性モノマー（Ａ１）を含むことを特徴とする有機無機複合体。
【化１】
2010001354.tif 000009
（式中、Ｒ１は水素原子又はメチル基、Ｒ２は分岐していても良い炭素数１〜５のアルキレン基、Ｒ３は分岐しても良い炭素数１〜４のアルキル基を表す。但し、Ｒ２とＲ３の炭素数の合計は６以下である。）
【請求項２】
前記ラジカル重合性モノマー（Ａ）として、構造式（１）で表されるラジカル重合性モノマー（Ａ１）と、アミド基を有するラジカル重合性モノマー（Ａ２）とを用いる請求項１記載の有機無機複合体。
【請求項３】
前記液晶性化合物（Ｃ）が、ネマチック液晶性の液晶化合物である請求項1記載の有機無機複合体。
【請求項４】
前記液晶性化合物（Ｃ）が、ビフェニル系化合物又はアゾメチン系化合物である請求項２記載の有機無機複合体。
【発明の詳細な説明】
【技術分野】
【０００１】
本発明は、液晶性化合物を含有した柔軟性や伸縮性を有する有機無機複合体に関するものであり、温度変化のみならず伸縮により光学異方性を大きく変化させることが可能であり、電気・電子デバイス、光デバイス、シャッター、レンズなどとして利用される。
【背景技術】
【０００２】
液晶は構造異方性と流動性といった結晶と液体の両方の性質を有する機能性材料であり、表示素子や光学材料として広く利用されている。通常、液晶材料はガラスやポリマーフィルムの間に挟み込まれ、電場、温度、或いは光によって液晶性化合物の分子配向が制御される。配向の最も基本的な制御法に延伸による方法がある。高分子材料は延伸により分子配向を誘起することができ、配向フィルムや繊維などの材料として広く利用されている。延伸により屈折率を変化させることが可能であるなら、例えば、眼球レンズのように、力学的な歪みを加えることによりピント調節等を行うことが可能となり有用である。液晶性化合物の分子は一般的に光学異方性が強いため、屈折特性を大きく変化させることが可能である。液状である液晶性化合物を直接延伸することは困難であるが、高分子と複合化した後、高分子の分子配向を利用し液晶性化合物の分子配向を誘起する方法が公知である。高分子マトリックス中に液晶性化合物を分散させた高分子／液晶複合体は良く知られており、多くの報告がある（例えば、特許文献１、２、３など）。これら高分子／液晶複合体は、電場、或いは温度変化により、液晶性化合物の配向性を制御することは可能であるが、材料としての強度は弱く、高分子材料が持つ柔軟性や伸縮性を生かして、液晶性化合物の配向制御を行うことはできなかった。いずれの場合も液晶分子が大きなドメインを作って液晶相と高分子相に相分離した構造を形成しているために材料としての強度が低下しているものと推測される。高分子ゲルのゲル溶液として液晶性化合物を使用する方法も知られている（例えば、非特許文献１参照）。しかし、一般によく知られているアクリルアミド誘導体などのゲルは十分な強度と延伸性とを併せ持つものは無く、液晶性化合物を溶液とした場合も同様であった。
【０００３】
【特許文献１】特開２００６−２７６５５８号広報
【特許文献２】特開昭６３−２７１２３３号広報
【特許文献３】特表昭６１−５０２１２８号広報
【非特許文献１】Kenji Urayama, Macromolecules, Vol. 40, No. 7, page 2277-2288, (2007).
【発明の開示】
【発明が解決しようとする課題】
【０００４】
本発明の目的は、柔軟性、伸縮性に富み、伸縮により可逆的に液晶性化合物の配向性、光学異方性を大きく変化させることが可能な液晶性化合物を包含する有機無機複合体を提供することにある。
【課題を解決するための手段】
【０００５】
本発明者らは、ラジカル重合性モノマーからなる重合体と粘土鉱物からなる３次元網目内に液晶性化合物を含有させることにより、良好な柔軟性と伸縮性が付与され、延伸により液晶性化合物の配向に由来する大きな複屈折が誘起されることを見出し、本発明を完成するに至った。
【０００６】
すなわち本発明は、ラジカル重合性モノマー（Ａ）の重合体と粘土鉱物（Ｂ）とが複合化して形成された三次元網目の中に液晶性化合物（Ｃ）を包含する有機無機複合体であって、前記ラジカル重合性モノマー（Ａ）が下記構造式（１）で表されるラジカル重合性モノマー（Ａ１）を含むことを特徴とする有機無機複合体を提供するものである。
【０００７】
【化１】
2010001354.tif 000002
（式中、Ｒ１は水素原子又はメチル基、Ｒ２は分岐していても良い炭素数１〜５のアルキレン基、Ｒ３は分岐しても良い炭素数１〜４のアルキル基を表す。但し、Ｒ２とＲ３の炭素数の合計は６以下である。）
更に、本発明は、前記ラジカル重合性モノマー（Ａ）として、構造式（１）で表されるラジカル重合性モノマー（Ａ１）と、アミド基を有するラジカル重合性モノマー（Ａ２）とを用いることにより得られる上記の有機無機複合体を提供するものである。
【発明の効果】
【０００８】
本発明により得られる液晶性化合物を包含する有機無機複合体は高分子材料と無機粘土鉱物と液晶性化合物を含むもので伸縮性や柔軟性に富み、変形により液晶性化合物の分子が効率的に配向するために、伸縮などの機械的な変形により非常に大きな光学異方性を誘起し、可逆的に変化させることが可能である。むろん、温度や電場などの変化により、透明性や光学異方性を変化させることも可能である。柔軟性に富むために、屈曲した形状で使用することも可能である。
【発明を実施するための最良の形態】
【０００９】
本発明の液晶性化合物を包含する有機無機複合体はラジカル重合性モノマー（Ａ）の重合体と粘土鉱物（Ｂ）とが複合化して形成された三次元網目の中に液晶性化合物（Ｃ）が包含されているものであり、柔軟性、伸張性、伸縮性に富み伸縮により光学異方性を大きく変化させることが可能である。
【００１０】
本発明の複合体は伸張性や伸縮性に富むもので、伸張度（変形長×１００／初期長）は、通常５０％以上、好ましくは８０％以上の延伸性を示すものである。また、伸縮性材料として使用する場合には、（変形長−弛緩後の残留変形長）×１００／変形長で定義される伸張回復率が３０％以上、好ましくは４０％以上、特に好ましくは５０％以上のものである。弛緩後の残留変形長は、通常、弛緩後、時間と共に小さくなる。通常、弛緩後３日以内、好ましくは１日以内の残留変形長、特に好ましくは２時間以内の残留変形長が用いられる。また、柔軟性とは、軽い曲げ、捩り、圧縮、引張りに対して、回復性を持つものである。
【００１１】
光学異方性とは、光が材料内で進む速度が方向により異なる現象をいい、複屈折等により知ることができる。本発明の場合、複屈折（Δｎ）は延伸方向とそれに垂直方向に直線偏光を入射させた際に生じる位相差（レターデーション（Γ））を膜厚で割った値（Δｎ＝（ｎa−ｎｂ）＝Γ／ｄ）で与えられる。ここで、ｎaは延伸方向の屈折率、ｎｂは延伸に対して垂直方向の屈折率を示し、Γ（ｎｍ）はレターデーションを、ｄは膜厚（ｎｍ）を示す。誘起される複屈折の値（複屈折度（Δｎ））や変化の割合は使用する複合体の組成や延伸倍率などにより異なるため一概には規定できない。通常、５×１０−４以上、好ましくは８×１０−４以上、特に好ましくは１×１０−３以上である。また、伸張時と弛緩時の複屈折の差についても同様で、通常２×１０−４以上、好ましくは４×１０−４以上、特に好ましくは６×１０−４以上である。なお、本発明では弛緩時における複屈折度はゼロでなくとも良い。また、本発明の複合体では延伸倍率により複屈折度が変化することを利用することも可能である。誘起される複屈折度及び伸張時と弛緩時の複屈折の差の上限は特に規定されないが通常、１以下である。
【００１２】
レターデーション（Γ）はベレックやセナルモンなどのコンペンセーターを用いる公知のレターデーションの測定方法などにより知ることができる。
【００１３】
本発明で使用するラジカル重合性モノマー（Ａ）は、単官能有機モノマーであることが好ましく、溶媒、好ましくは水、又は水を含む有機溶媒に溶解する性質を示すもので、粘土鉱物と相互作用し、液晶性化合物に対して親和性のあるものが好ましい。そのようなものとして、アルキル基、アルコキシ基、アルキル部位や芳香族を有する部位を有するラジカル重合性モノマーが挙げられる。具体的には、ラジカル重合性モノマー（Ａ）は、下記構造式（１）のラジカル重合性モノマー（Ａ１）を必須の成分として含むことが必要である。下記構造を有し、下記炭素数の範囲内であれば、重合体と粘土鉱物との親和性が得られ、目的とする諸物性が良好な複合体を得ることができる。
【００１４】
【化２】
2010001354.tif 000003
（式中、Ｒ１は水素原子又はメチル基、Ｒ２は分岐していても良い炭素数１〜５のアルキレン基、Ｒ３は分岐しても良い炭素数１〜４のアルキル基を表す。但し、Ｒ２とＲ３の炭素数の合計は６以下である。）
【００１５】
上記構造のラジカル重合性モノマー（Ａ１）は、重合前には親水性の性質を持ち、水に対して可溶であるため、親水性の粘土鉱物と良好な相互作用を示し、重合後には疎水性が強くなり、一般に疎水性の液晶性化合物との相互作用が強くなると考えられ、本発明で使用するラジカル重合性モノマー（Ａ）として適している。
【００１６】
ラジカル重合性モノマー（Ａ１）としては、メトキシエチル（メタ）アクリレートやエトキシエチル（メタ）アクリレートを挙げることができる。本発明では、メトキシエチル（メタ）アクリレートを用いることが好ましい。
【００１７】
また、本発明ではラジカル重合性モノマー（Ａ）として、粘土鉱物との相互作用に優れるラジカル重合性モノマー（Ａ２）を併用すると複合体の強度が向上し、好ましい。粘土鉱物との相互作用に優れる有機モノマー（Ａ２）としては、粘土鉱物と水素結合、イオン結合、配位結合、共有結合などを形成する官能基を有するものが好ましく、具体的にはアミド基、アミノ基、エステル基、水酸基、テトラメチルアンモニウム基、シラノール基、エポキシ基などを有する有機モノマーが挙げられ、中でもアミド基やエステル基などを有する有機モノマーが好ましく、特にアミド基を有するものが好ましい。
【００１８】
アミド基を有する有機モノマーとしては、Ｎ−アルキルアクリルアミド、Ｎ，Ｎ−ジアルキルアクリルアミド、アクリルアミド等のアクリルアミド類、または、Ｎ−アルキルメタクリルアミド、Ｎ，Ｎ−ジアルキルメタクリルアミド、メタクリルアミド等のメタクリルアミド類の中から選択される一つ又は複数を重合して得られる有機高分子が例として挙げられる。
【００１９】
粘土鉱物との相互作用に優れるラジカル重合性モノマー（Ａ２）を用いる割合は使用する液晶性化合物の種類や目的より異なるが、通常、上記ラジカル重合性モノマー（Ａ１）５０モル％以上、ラジカル重合性モノマー（Ａ２）５０モル％未満、好ましくは、ラジカル重合性モノマー（Ａ１）６０モル％以上、ラジカル重合性モノマー（Ａ２）４０モル％以下である。ラジカル重合性モノマー（Ａ２）が５０モル％を越える場合、液晶性化合物との親和性が低下し、柔軟性や伸縮性はかえって損なわれる場合がある。
【００２０】
本発明で使用する粘土鉱物（Ｂ）は、層状粘土鉱物である。層間が膨潤し易い膨潤性層状粘土鉱物である。該層状粘土鉱物としては水に均一分散可能な水膨潤性層状粘土鉱物や有機化合物で処理され、有機溶媒中で分散可能な膨潤性層状粘土鉱物が挙げられる。本発明では、良好な力学的特性が得られ易いなどの理由から、水に均一分散可能な水膨潤性層状粘土鉱物であり、特に好ましくは水中で分子レベル、すなわち単一層、若しくはそれに近いレベルで剥離し均一分散可能な水膨潤性層状粘土鉱物が好ましく用いられる。該水膨潤性層状粘土鉱物としては、具体的には、水膨潤性スメクタイトや水膨潤性雲母などの膨潤性粘土鉱物が挙げられ、より具体的には、ナトリウムを層間イオンとして含む水膨潤性ヘクトライト、水膨潤性モンモリロナイト、水膨潤性サポナイト、水膨潤性合成雲母などが挙げられる。
【００２１】
膨潤性層状粘土鉱物は前記有機モノマーを含有する溶液中で微細かつ均一に分散することが必要で、特に該溶液中に溶解することが望ましい。ここで溶解とは、粘土鉱物の沈殿を生じるような大きな凝集体が無い状態を意味する。より好ましくは１〜１０層程度のナノメーターレベルの厚みで分散しているもの、特に好ましくは１〜２層程度の厚みで分散しているものである。
【００２２】
ラジカル重合性モノマー（Ａ）の重合体の質量（Ｗmono）と粘土鉱物（Ｂ）の質量（Ｗclay）の比（Ｗclay／Ｗmono）は０．０１〜１０であることが好ましく、より好ましくは０．０３〜２，特に好ましくは０．０５〜１である。かかる重量比はかかる範囲であるならば、本発明の目的とする柔軟性や伸縮性を好ましく得ることができる。
【００２３】
本発明で使用する液晶性化合物（Ｃ）は、１５０℃以下、より好ましく１２０℃以下、特に好ましくは１００℃以下で液晶状態を示す液晶性化合物、及び混合物であり、ネマチック、スメクチック、コレステリック液晶性化合物が挙げられる。１５０℃を越える温度で液晶状態を示す液晶性化合物を使用した場合、ラジカル重合性モノマーの重合体の安定性が損なわれる場合がある。本発明では、特に、ネマチック液晶性化合物が好ましく用いられる。ネマチック液晶性化合物は一般に粘度が低く、良好な柔軟性を発揮させるのに有利に働いているものと推測される。
【００２４】
これら液晶性化合物としては、公知の液晶性化合物が使用可能であり、ビフェニル系化合物、ターフェニル系化合物、ビフェニルシクロヘキシル系化合物、アゾメチン系化合物、アゾ系化合物、アゾオキシ系化合物、スチルベン系化合物、ビシクロヘキシル系化合物、コレステロール誘導体、及びピリミジン系化合物などが挙げられる。中でも、フェニル基、ナフチル基、シクロヘキシル基を有するものが好ましく、ビフェニル系化合物、ターフェニル系化合物、ビフェニルシクロヘキシル系化合物、アゾメチン系化合物、アゾベンゼン系化合物、アゾオキシベンゼン系化合物、スチルベン系化合物、ビシクロヘキシル系化合物、及びフェニルピリミジン系化合物などが挙げられる。これらの液晶性化合物は用途目的により選択される。これら液晶性化合物は単独で用いることもできるが、２種以上を混合したものを用いることも可能である。本発明で用いられるラジカル重合性モノマー（Ａ１）の重合物と粘土鉱物（Ｂ）からなる複合体は、トルエンやキシレンといった芳香族系有機溶媒に対して、膨潤度や強度などが良好なゲルを形成する。例えば、ジメチルアクリルアミドの重合物と粘土鉱物からなる複合体は水に対してしは良好な膨潤性と力学特性を示す水性ゲルを形成するが、トルエンを含浸させようとしてもゲルの乾燥重量の半分の重量のトルエンを含浸させることもできなかった。一方、本発明で用いられる２−メトキシエチルアクリレートの重合物と粘土鉱物からなる複合体の場合、乾燥重量の５倍以上のトルエンを含浸することが可能であった。上述する液晶性化合物の多くは芳香族環を有するために、ラジカル重合性モノマー（Ａ１）の重合物を用いた複合体に対して、良好な親和性を示し、伸縮性に優れた複合体を提供するものと推測される。
【００２５】
また、ネマチック液晶性化合物などに光学活性なキラル化剤を添加してコレステリック液晶とすることも好ましい。キラル化剤はネマチック液晶性化合物に添加することにより、液晶性が損なわれることなく、コレステリック構造が形成される公知の光学活性な有機化合物が使用可能であり、特に制限されない。添加量も液晶性化合物構造が損なわれない範囲で使用可能であり、特に制限されないが、通常、液晶性化合物性化合物１００重量部に対して、０．１〜１００重量部、好ましくは０．２〜８０重量部が用いられる。
【００２６】
本発明の複合体は、液晶相は勿論のこと、等方相にある液晶に対しても延伸により液晶性化合物の分子を配向させ、大きな複屈折を誘起させることが可能である。なお、液晶相では液晶性化合物の分子は配向構造を形成しているが、通常、液晶性化合物はサブミクロンのドメインを形成し、ミクロなドメインごとに異なる配向を示す。そのため、マクロ的に一方方向に配向した状態が得られない。液晶性化合物が液晶状態で白濁しており、このドメイン形成が原因であると言われている。本発明の複合体はマクロ的スケールで配向性を示す配向構造を提供する。
【００２７】
ラジカル重合性モノマー（Ａ）の重合体の質量（Ｗmono）と粘土鉱物（Ｂ）の質量（Ｗclay）の合計重量に対する液晶性化合物（Ｃ）の質量（ＷLC）の重量比［ＷLC／（Ｗmono＋Ｗclay）］は、０．０５〜５０であることが好ましく、より好ましくは０．１〜３０、特に好ましくは０．２〜２０である。
【００２８】
本発明は、ラジカル重合性モノマー（Ａ）の重合体と粘土鉱物（Ｂ）とが複合化して形成された三次元網目の中に液晶性化合物（Ｃ）が包含されているものである。つまり、粘土鉱物（Ｂ）が架橋点となってラジカル重合性モノマー（Ａ）の重合体の三次元網目構造を形成しているものであり、その中に上述した液晶性化合物（Ｃ）が含有されているものである。ラジカル重合性モノマー（Ａ）の重合体と粘土鉱物（Ｂ）とが複合化して三次元網目を形成していることは、ラジカル重合性モノマー（Ａ）の重合体と粘土鉱物（Ｂ）との複合体がゲルを形成する能力があることにより確認するができる。
【００２９】
本発明の有機無機複合体の製造法は特に制限されないが、ラジカル重合性モノマー（Ａ）の重合体と粘土鉱物（Ｂ）とが複合化して形成された三次元網目構造体を形成させた後、液晶性化合物（Ｃ）を含浸させる方法などが挙げられる。具体的には、ラジカル重合性モノマー（Ａ）と粘土鉱物（Ｂ）との均質溶液を調製した後、ラジカル重合性モノマー（Ａ）を重合させて、ラジカル重合性モノマー（Ａ）の重合体と粘土鉱物（Ｂ）とが複合化した三次元網目構造体を形成させる。次いで、有機溶媒と混合した液晶性化合物（Ｃ）を含浸させた後、有機溶媒を除去する方法を挙げることができる。また、一度、ゲルを有機溶媒に浸漬するなどの方法でゲル中の溶液を有機溶媒に置換した後、液晶性化合物或いは液晶性化合物と有機溶媒との混合溶液に接触或いは浸漬させるなどの方法でゲル中に液晶性化合物を導入する方法、或いは、ゲルを乾燥させた後、液晶性化合物と有機溶媒との混合溶液に接触或いは浸漬させるなどの方法でゲル中に液晶性化合物を導入する方法などの方法を挙げることができる。
【００３０】
更に、粘土鉱物と液晶性化合物との相互作用を強くすることなどを目的として、液晶性化合物を導入する前に、界面活性剤の溶液と接触させるなどの方法で界面活性剤を添加することも可能である。
【００３１】
ラジカル重合性モノマー（Ａ）と粘土鉱物（Ｂ）との均質溶液に使用する溶媒は、水、及び水と水に均質に混合する有機溶媒との混合水溶液が好ましく使用される。水に均質に混合する有機溶媒としては、メタノール、エタノール、２−プロパノールなどのアルコール類、アセトンなどのケトン系溶媒、テトラヒドロフランなどのエーテル類、ジメチルホルムアミドやジメチルアセトアミドなどのアミド系溶媒などが挙げられる。溶媒の量は特に規定されないが、通常、ラジカル重合性モノマーと粘土鉱物の合計重量に対する溶媒の量は重量比で１〜５０の範囲が用いられる。
【００３２】
上述したラジカル重合性モノマー（Ａ）を重合させる重合反応は、例えば、過酸化物の存在、加熱又は紫外線照射などの慣用の方法を用いたラジカル重合により行わせることができる。ラジカル重合開始剤及び触媒としては、慣用のラジカル重合開始剤及び触媒のうちから適宜選択して用いることができる。好ましくは、水に分散性を有し、系全体に均一に含まれるものが用いられる。特に好ましくは層状に剥離した粘土鉱物と強い相互作用を有するカチオン系ラジカル重合開始剤である。
【００３３】
具体的には、重合開始剤としては、水溶性の過酸化物、例えば、ペルオキソ二硫化カリウムやペルオキソ二硫化アンモニウム、水溶性のアゾ化合物、例えば、和光純薬工業株式会社製のＶＡ−０４４、Ｖ−５０、Ｖ−５０１、ＶＡ−０５７などが好ましく用いられる。その他、ポリエチレンオキシド鎖を有する水溶性のラジカル開始剤なども用いられる。
【００３４】
また触媒として、３級アミン化合物であるＮ，Ｎ，Ｎ’，Ｎ’−テトラメチルエチレンジアミンやβ−ジメチルアミノプロピオニトリルなどが好ましく用いられる。重合温度は用いる水溶性有機高分子、重合触媒及び開始剤の種類などに合わせて０℃〜１００℃の範囲で設定する。重合時間も触媒、開始剤、重合温度、重合溶液量などの重合条件により異なり、一概には規定できないが、一般に数十秒〜数十時間の間で行う。
【００３５】
ラジカル重合性モノマー（Ａ）の重合後、ラジカル重合性モノマーの重合体と粘土鉱物とが複合物が三次元網目構造体であるかどうかは、得られる複合体がゲル化していることで容易に確認できる。
【００３６】
本発明の複合体は、繊維状、ロット状、フィルム状、塗膜状、袋状、球状など任意の形状が可能である。フィルム状とする場合、より膜厚の薄いフィルムを得るためなどを目的として、有機モノマー（Ａ）の重合後、有機モノマーの重合体と粘土鉱物とが複合化したゲルに液晶性化合物を導入する前に１軸或いは２軸に延伸或いはプレス成形する方法や、液晶性化合物を導入した後、１軸或いは２軸に延伸或いはプレス成形する方法は可能である。
【実施例】
【００３７】
次いで本発明を実施例により、より具体的に説明するが、もとより本発明は以下に示す実施例にのみ限定されるものではない。
【００３８】
（合成例１）
重合モノマーとして、２−メトキシエチルアクリレート（ＭＥＡ）（アクリックス  Ｃ−１：東和合成株式会社製）とジメチルアクリルアミド（ＤＭＡＡ：興人株式会社製）を使用した。粘土鉱物は水膨潤性の合成ヘクトライト（商品名  ラポナイトＸＬＧ、日本シリカ株式会社製）を１２０℃で２時間真空乾燥させて用いた。溶媒は１８Ωの超純水を用い、水は使用前に予め３時間以上窒素でバブリングさせて含有酸素を除去してから使用した。
【００３９】
内部を窒素置換した１００ｍＬの丸底フラスコに純水４８ｇ入れたものに、撹拌下で０．８ｇの合成ヘクトライトと５．２ｇのＭＥＡ、１．０ｇのＤＭＡＡを入れ（ＭＥＡ／ＤＭＡＡ＝８／２  モル／モル）、３５℃で撹拌し透明な均質溶液を得た。この溶液を氷浴に入れ、１０分間ゆっくりと撹拌した後、触媒としてテトラメチルエチレンジアミン（ＴＥＭＥＤ）３２μＬを加え、次いで、予め調製した純水２０ｇとペルオキソ二硫化カリウム（ＫＰＳ：関東化学株式会社製）０．２ｇからなる重合開始剤の水溶液２ｍＬを撹拌下で加えた。厚さ２ｍｍ、幅１０ｍｍのシリコンゴムをスペーサとし、１５ｃｍ2のガラス板２枚を用いてゲル調製容器を作成した。溶液を窒素雰囲気下でゲル調製容器中に入れた。尚、ゲル調製容器内への溶液の導入は窒素雰囲気としたグローブボックス内で行った。２０℃で２４時間保持することで重合を進行させた。得られたゲル１は白濁していたが十分な強度と伸縮性を有するゲルであった。
【００４０】
（合成例２）
純水４８ｍL、ＭＥＡ５．８５ｇ、ＤＭＡＡ０．５ｇ、合成ヘクトライドを２．０ｇ用いて、合成例１と同じようにして、３５℃で撹拌し透明な均質溶液を得た。この溶液を氷浴に入れ、１０分間ゆっくりと撹拌した後、予め調製した純水２０ｇと重合開始剤（ＶＡ−０５７：和光純薬株式会社製）０．２ｇからなる重合開始剤の水溶液２ｍＬを撹拌下で加えた。合成例１と同じゲル調製容器に同様な方法で重合液を入れ、４０℃で１時間、５０℃で３０分間、６０℃で２０時間重合させた。厚さ２ｍｍのゲル２のフィルムを調製した。得られたゲル２は白濁していたが十分な強度と伸縮性を有するゲルであった。
【００４１】
（合成例３）
ＭＥＡの使用量を４．５５ｇ、ＤＭＡＡの使用量を１．５ｇとする以外は、合成例２と同じ条件で厚さ２ｍｍのゲル３を調製した。得られたゲル３は無色透明であり十分な強度と伸縮性を有するゲルであった。
【００４２】
（合成例４）
ＤＭＡＡを使用しないでＭＥＡの使用量を６.５ｇとする以外は、合成例１と同じ条件で重合液を調製した。厚さ３ｍｍのゲル調製容器に重合液を入れ、２０℃で２４時間重合された。ゲル３のフィルムを得た。得られたゲル３は白濁していた。
【００４３】
（合成例５）
合成例１において、粘土鉱物を１．２ｇとする以外は、合成例１と同じ条件で重合液を調製し、同様な方法で２ｍｍ厚のゲル３のフィルムを得た。得られたゲル３は白濁していた。
【００４４】
（合成例６）
合成例１において、ＤＭＡＡの代わりに、Ｎ−イソプロピルアクリルアミド（ＮＩＰＡ）を１．１３ｇ用いて、合成例１と同じ条件で重合液を調製し、同様な方法で２ｍｍ厚のゲル３のフィルムを得た。得られたゲル３は白濁していた。
【００４５】
（合成例７）
合成例１において、ＤＭＡＡの代わりに、ジエチルアクリルアミド（ＤＥＡＡ）を１．２７ｇ用いて、合成例１と同じ条件で重合液を調製し、同様な方法で２ｍｍ厚のゲル７を得た。得られたゲル７は白濁していた。
【００４６】
（合成例８）
粘土鉱物の代わりに有機架橋剤としてＮ，Ｎ−メチレンビスアクリルアミド（和光純薬株式会社製）７７ｍｇ（０．０１モル／水１Ｌ）を使用、合成例１と同じようにＭＥＡ８０モル％、ＤＭＡＡ２０モル%の有機架橋ゲル１を調製した。
【００４７】
（合成例９）
合成例２において、ラジカル重合性モノマーとして、ＭＥＡを用いないで、ＤＭＡＡのみを５ｇ用いて、合成例１と同じ条件で重合液を調製し、同様な方法で２ｍｍ厚のゲル８を調製した。得られたゲル８は無色透明であった。ゲル８は１０倍以上伸張させることが可能であり、強度も強いものであった。
【００４８】
【表１】
2010001354.tif 000004
【００４９】
【表２】
2010001354.tif 000005
尚、Wclayはクレイの質量、Wmonoはモノマーの全質量、Wwaterは水の質量を表す。
【００５０】
（実施例１）
合成例１で得られたゲル１（５０×３０ｍｍ２、３.１ｇ、クレイ＋ポリマー＝０.４ｇ）を５００ｍＬのメタノールに１日間浸漬させた。途中メタノールを２度交換した。４−シアノ−４’−ペンチルビフェニル（５ＣＢ、和光純薬工業株式会社製）１０ｇ、メタノール１０ｇ、アセトン１ｇの５ＣＢ溶液を用意し、メタノール置換したゲル１をこの中に浸漬させて、室温で１日間保持させた。５ＣＢ溶液から取り出した後、室温で１日間風乾させた後、８０℃で１日間乾燥させて、高分子／液晶性化合物複合体１（１.８ｇ）を得た。
【００５１】
高分子／液晶性化合物複合体１の質量（１.８ｇ）より求めた高分子／液晶性化合物複合体１中の５ＣＢ質量は１.４ｇ（１.８−０.４）であり、液晶性化合物の質量（WLC）とクレイとポリマーの合計質量（Wmono＋Wclay）の比（以後、複合体中の液晶性化合物量と呼ぶ）は３.５であった。尚、ポリマーの質量はモノマーの質量とほぼ同じである。高分子／液晶性化合物複合体１は柔軟性と伸縮性に富み、長さ２０ｍｍを毎分１００ｍｍの速度で延伸したところ、５００％まで破断することなく延伸することができた。また、５００％延伸させた後、弛緩させた。弛緩後、複合体１は塑性変形していた。伸張回復率（（延伸倍率−弛緩後の変形倍率）×１００／延伸倍率）は７５％程であった。５０℃に保持し、３２０％延伸したところ６．０×１０−３の複屈折が誘起された。次いで、弛緩させたところ約８０％の歪みが残存した。約７５％の伸張回復が見られた。弛緩状態での複屈折は４．５×１０−４であり、５×１０−３以上の大きな複屈折変化が見られた。
【００５２】
尚、延伸は島津製作所製の引張試験機（オートグラフＡＧＳ−Ｈ）を用いた。複屈折はクロスニコル下での偏光顕微鏡（ニコン株式会社製）でベレックコンペンセーターを用いて求めた。温度コントロールはメトラ株式会社製の温度コントローラーを使用した。
【００５３】
（実施例２）
合成例２で得られたゲル２（５０×３０ｍｍ２）を５００ｍＬのメタノールに１日間浸漬させた。途中メタノールを２度交換した。５ＣＢ  １０ｇ、メタノール１０ｇ、アセトン１ｇの５ＣＢ溶液を用意し、メタノール置換したＭＤ１０−ＮＣ５ゲルをこの中に浸漬させて、室温で１日間保持させた。５ＣＢ溶液から取り出した後、室温で１日間風乾させた後、８０℃で１日間乾燥させて、高分子／液晶性化合物複合体２を得た。
【００５４】
有機無機複合体２の重量から見積もった複合体中の液晶性化合物量[ＷLC／（Ｗmono＋Wclay）]は２．３であった。高分子／液晶性化合物複合体２は柔軟性と伸縮性に富み、長さ２０ｍｍを毎分１００ｍｍの速度で延伸したところ、５００％まで破断することなく延伸することができた。また、弛緩させたところ、伸張回復率は６０％程であった。５０℃に保持し、４３０％延伸したところ１．９×１０−２の非常に大きな複屈折が誘起された。次いで、弛緩させたところ複屈折は３．５×１０−３ほどであり、１５×１０−３以上の大きな複屈折変化が見られた。
【００５５】
（実施例３）
合成例３で得られたゲル３（５０×３０ｍｍ２）を５００ｍＬのメタノールに１日間浸漬させた。途中メタノールを２度交換した。Ｎ−（４−メトキシベンジリデン）４−ブチルアニリン（ＭＢＢＡ、アルドリッチ株式会社製）１０ｇ、メタノール１０ｇのＭＢＢＡ溶液を用意し、メタノール置換したゲル３をこの中に浸漬させて、室温で１日間保持させた。ＭＢＢＡ溶液から取り出した後、室温で１日間風乾させた後、８０℃で１日間乾燥させて、高分子／液晶性化合物複合体３を得た。
【００５６】
高分子／液晶性化合物複合体３の質量から見積もった複合体中の液晶性化合物量は６.５であった。高分子／液晶性化合物複合体３は柔軟性と伸縮性に富み、長さ２０ｍｍを毎分１００ｍｍの速度で延伸したところ、４００％破断することなく延伸することができた。また、弛緩させたところ、伸張回復率は６０％であった。５０℃に保持し、４３０％延伸したところ１．９×１０−２の非常に大きな複屈折が誘起された。次いで、弛緩させたところ複屈折は３．５×１０−３ほどであり、１５×１０−３以上の大きな複屈折変化が見られた。
【００５７】
（実施例４）
合成例４で得られたゲル４を乾燥させ、厚さ約０．５ｍｍのフィルムを得た。乾燥フィルムを（５０×３０ｍｍ２）をＭＢＢＡ１０ｇ、メタノール１０ｇのＭＢＢＡ溶液に浸漬させて、室温で１日間保持させた。ＭＢＢＡ溶液から取り出した後、室温で１日間風乾させた後、８０℃で１日間乾燥させて、高分子／液晶性化合物複合体４を得た。高分子／液晶性化合物複合体４はオレンジ色に着色していたが、透明性に優れるものであった。
【００５８】
高分子／液晶性化合物複合体４の質量から見積もった複合体中の液晶性化合物量は０．８であった。高分子／液晶性化合物複合体４は柔軟性と伸縮性に富み、５０℃に保持し、３００％延伸したところ８．０×１０−３の非常に大きな複屈折が誘起された。次いで、弛緩させたところ伸張回復率は８０％、複屈折は１．０×１０−３ほどであり、良好な伸張回復と６×１０−３以上の大きな複屈折変化が見られた。この操作を５回繰り返したが、いずれも７０％以上の高い伸張回復と６×１０−３以上の大きな複屈折変化が見られた。
【００５９】
（実施例５）
合成例３で得られたゲル３（２ｍｍ厚）を、９０℃で熱プレスした。厚さ１００ミクロンの薄いフィルムが得られた。該プレスフィルム（５０×３０ｍｍ２）を５００ｍＬのメタノールに１日間浸漬させた。途中メタノールを２度交換した。ＭＢＢＡ１０ｇ、メタノール１０ｇのＭＢＢＡ溶液を用意し、メタノール置換したフィルムをこの中に浸漬させて、室温で１日間保持させた。ＭＢＢＡ溶液から取り出した後、室温で１日間風乾させた後、８０℃で１日間乾燥させて、高分子／液晶性化合物複合体５を得た。フィルムの厚みは６５ミクロンであった。
【００６０】
高分子／液晶性化合物複合体５の質量から見積もった複合体中の液晶性化合物量は約１．０であった。５０℃に保持し、３００％延伸したところ、７×１０−３の複屈折が誘起された。次いで、弛緩させたところ複屈折は８×１０−４ほどであり、６×１０−３以上の複屈折変化が見られた。弛緩させたフィルムの残留変形量は８０％ほどであり、７０％以上の伸張回復が見られた。
【００６１】
（実施例６）
合成例５で得られたゲル５（５０×３０ｍｍ２）を実施例５と同じように９０℃でプレスし、１００ミクロンの薄いフィルムを得た。該プレスフィルム（５０×３０ｍｍ２）を５００ｍＬのメタノールに１日間浸漬させた。途中メタノールを２度交換した。５ＣＢ  １０ｇ、メタノール１０ｇ、アセトン１ｇの５ＣＢ溶液を用意し、メタノール置換したプレスフィルムをこの中に浸漬させて、室温で８時間保持させた。５ＣＢ溶液から取り出した後、室温で１日間風乾させた後、８０℃で１日間乾燥させて、高分子／液晶性化合物複合体６を得た。
【００６２】
高分子／液晶性化合物複合体６の質量より見積もった複合体中の液晶性化合物量は１.４であった。高分子／液晶性化合物複合体６は柔軟性と伸縮性に富み、長さ２０ｍｍを毎分１００ｍｍの速度で延伸したところ、５００％まで破断することなく延伸することができた。また、延伸後、弛緩させたところ、伸張回復率は８０％以上であった。５０℃に保持し、３００％延伸したところ８．０×１０−３の複屈折が誘起された。３００％伸張し１０分間保持したが、複屈折は８．０×１０−３で変化は見られなかった。次いで、弛緩させたところ約６０％の歪みが残存した。約８０％の伸張回復が見られた。複屈折は５．０×１０−４ほどであり、７×１０−３以上の大きな複屈折変化が見られた。３００％伸張し１０分間保持、弛緩１０分間保持のサイクルを５回繰り返したが、複屈折の変化はほぼ同じ挙動を示した。
【００６３】
３００％で伸張させた状態で温度を２５℃に低下させた。複屈折は１．７×１０−２と向上した。３００％伸張状態で、２５℃で１０保持した後、５０℃で１０分間保持するサイクルを５回繰り返したが、２５℃では複屈折は１．７×１０−２であり、５０℃では複屈折は８．０×１０−３であった。温度変化に伴って、可逆的に複屈折変化を繰り返した。
【００６４】
（実施例７）
合成例６で得られたゲル６を乾燥させて、乾燥フィルムを得た。５ＣＢ  １０ｇ、テトラヒドロフラン（ＴＨＦ）１０ｇの５ＣＢ溶液を用意し、ゲル６の乾燥物をこの中に浸漬させて、室温で１日間保持させた。５ＣＢ溶液から取り出した後、室温で１日間風乾させた後、８０℃で１日間乾燥させて、高分子／液晶性化合物複合体７を得た。
【００６５】
有機無機複合体７の質量から見積もった複合体中の液晶性化合物量は４であった。高分子／液晶性化合物複合体７は柔軟性と伸縮性に富み、長さ２０ｍｍを毎分１００ｍｍの速度で延伸したところ、４００％まで破断することなく延伸することができた。また、弛緩させたところ、伸張回復率は６０％程であった。伸縮性に優れた液晶性化合物含有複合体が得られた。
【００６６】
（実施例８）
合成例７で得られたゲル７を乾燥させて、乾燥フィルムを得た。５ＣＢ  １０ｇ、ＴＨＦ１０ｇの５ＣＢ溶液を用意し、ゲル７の乾燥物をこの中に浸漬させて、室温で１日間保持させた。５ＣＢ溶液から取り出した後、室温で１日間風乾させた後、８０℃で１日間乾燥させて、高分子／液晶性化合物複合体８を得た。
【００６７】
有機無機複合体８の質量より見積もった複合体中の液晶性化合物量は３.５であった。高分子／液晶性化合物複合体８は柔軟性と伸縮性に富み、長さ２０ｍｍを毎分１００ｍｍの速度で延伸したところ、４５０％まで破断することなく延伸することができた。また、弛緩させたところ、伸張回復率は６３％程であった。伸縮性に優れた液晶性化合物含有複合体が得られた。
【００６８】
（実施例９−１０）
合成例６、７で得たゲル６（実施例９）、７（実施例１０）を乾燥させて、乾燥フィルムを得た。ネマチック性の混合液晶３３２３（大日本インキ化学工業株式会社製）１０ｇ、ＴＨＦ１０ｇの液晶溶液をし、ゲル６、７の乾燥物をこの中に浸漬させて、室温で１日間保持させた。液晶溶液から取り出した後、室温で１日間風乾させた後、８０℃で１日間乾燥させて、高分子／液晶性化合物複合体９（実施例９）、１０（実施例１０）を得た。
有機無機複合体９、１０の質量より見積もった複合体中の液晶性化合物量はそれぞれ１.２、１.４であった。高分子／液晶性化合物複合体９、１０は柔軟性と伸縮性に富み、長さ２０ｍｍを毎分１００ｍｍの速度で延伸したところ、複合体９、１０はいずれも３００％まで破断することなく延伸することができた。また、弛緩させたところ、伸張回復率は複合体９が約８０％、複合体１０が約７０％であった。伸縮性に優れた液晶性化合物含有複合体が得られた。
【００６９】
（比較例１）
合成例８で得られた有機架橋ゲル１を実施例１と同じようにメタノール１日間浸漬させた。次いで、実施例１と同じように５ＣＢのメタノール溶液に１日間浸漬させた後、乾燥させて、有機高分子と液晶性化合物の複合体９を得た。複合体９の質量から見積もった複合体中の液晶性化合物量は約１.０であった。延伸を試みたが脆く、全く引き延ばすことができなかった。
【００７０】
（比較例２）
合成例９で得られたゲル８を実施例１と同じようにメタノール１日間浸漬させた。次いで、実施例１と同じように５ＣＢのメタノール溶液に１日間浸漬させた後、乾燥させて、高分子／液晶性化合物複合体１０を得た。複合体の質量から見積もった複合体中の液晶性化合物量は約４.５であった。非常に固く脆いものあり、全く引き延ばすことができなかった。
【００７１】
【表３】
2010001354.tif 000006
【００７２】
【表４】
2010001354.tif 000007
【００７３】
【表５】
2010001354.tif 000008